(57)【要約】【課題】本発明は、３９０〜５５０ｎｍの波長領域において二色比の高い光吸収異方性膜を作製することができる二色性色素化合物、ならびに、それを用いた着色組成物、光吸収異方性膜、積層体および画像表示装置を提供することを課題とする。  【解決手段】下記式（Ｉ）で表される構造を有する二色性色素化合物。2018053167.tif 000018  ここで、式（Ｉ）中、Ｘ1およびＸ2は、それぞれ独立に置換基を表し、ｍおよびｎは、それぞれ独立に０〜２の整数を表す。また、Ａｒ1およびＡｒ3は、それぞれ独立に芳香族炭化水素環または芳香族複素環を表し、Ａｒ2は、置換基を有していてもよい２つのヘテロ５員環が縮環した芳香族複素環を表す。また、Ｌ1およびＬ2の少なくとも一方は、−ＣＨ＝ＣＨ−、−ＣＨ＝Ｎ−および−Ｎ＝ＣＨ−からなる群から選択されるいずれかの連結基を表す。【選択図】なし【特許請求の範囲】
【請求項１】
下記式（Ｉ）で表される構造を有する二色性色素化合物。
【化１】
2018053167.tif 000016
ここで、前記式（Ｉ）中、
Ｘ1およびＸ2は、それぞれ独立に置換基を表し、ｍおよびｎは、それぞれ独立に０〜２の整数を表し、ｍが２である場合の複数のＸ1は、それぞれ同一であっても異なっていてもよく、ｎが２である場合の複数のＸ2は、それぞれ同一であっても異なっていてもよい。
また、Ａｒ1およびＡｒ3は、それぞれ独立に芳香族炭化水素環または芳香族複素環を表し、Ａｒ2は、置換基を有していてもよい、２つのヘテロ５員環が縮環した芳香族複素環を表す。
また、Ｌ1およびＬ2は、それぞれ独立に、単結合、−Ｎ＝Ｎ−、−ＣＨ＝ＣＨ−、−ＣＨ＝Ｎ−、−Ｎ＝ＣＨ−、−Ｃ≡Ｃ−、および、炭素原子が酸素原子または硫黄原子で置換されていてもよいアルキレン基、からなる群から選択されるいずれかの連結基を表し、Ｌ1およびＬ2の少なくとも一方は、−ＣＨ＝ＣＨ−、−ＣＨ＝Ｎ−および−Ｎ＝ＣＨ−からなる群から選択されるいずれかの連結基を表す。
【請求項２】
前記式（Ｉ）中のＬ2が、−ＣＨ＝ＣＨ−、−ＣＨ＝Ｎ−および−Ｎ＝ＣＨ−からなる群から選択されるいずれかの連結基を表す、請求項１に記載の二色性色素化合物。
【請求項３】
前記式（Ｉ）中のＡｒ1およびＡｒ3が、いずれもベンゼン環である、請求項１または２に記載の二色性色素化合物。
【請求項４】
前記式（Ｉ）中のＬ1が、単結合、−Ｎ＝Ｎ−および−ＣＨ＝ＣＨ−からなる群から選択されるいずれかの連結基を表す、請求項１〜３のいずれか１項に記載の二色性色素化合物。
【請求項５】
前記式（Ｉ）中のＸ1およびＸ2が、それぞれ独立に、アルキル基、アルコキシ基、エステル基、アミド基およびアミノ基からなる群から選択されるいずれかの置換基を表す、請求項１〜４のいずれか１項に記載の二色性色素化合物。
【請求項６】
前記式（Ｉ）中のＡｒ2が、下記式（ＩＩ）で表される芳香族複素環である、請求項１〜５のいずれか１項に記載の二色性色素化合物。
【化２】
2018053167.tif 000017
ここで、前記式（ＩＩ）中、＊１は、Ｌ1との結合位置を表し、＊２は、Ｌ2との結合位置を表し、Ｘ3は、水素原子または置換基を表す。
【請求項７】
前記式（Ｉ）中のＬ1が、単結合である、請求項６に記載の二色性色素化合物。
【請求項８】
前記式（Ｉ）中のＬ2が、−ＣＨ＝ＣＨ−である、請求項６または７に記載の二色性色素化合物。
【請求項９】
前記式（Ｉ）中のＸ1がアルキル基であり、かつ、前記式（Ｉ）中のＸ2がアミノ基である、請求項６〜８のいずれか１項に記載の二色性色素化合物。
【請求項１０】
請求項１〜９のいずれか１項に記載の二色性色素化合物と、液晶性化合物と含有する、着色組成物。
【請求項１１】
更に、水平配向剤を含有する、請求項１０に記載の着色組成物。
【請求項１２】
請求項１０または１１に記載の着色組成物を用いて形成される、光吸収異方性膜。
【請求項１３】
基材と、前記基材上に設けられる請求項１２に記載の光吸収異方性膜とを有する、積層体。
【請求項１４】
更に、前記光吸収異方性膜上に設けられるλ／４板を有する、請求項１３に記載の積層体。
【請求項１５】
請求項１２に記載の光吸収異方性膜、または、請求項１３もしくは請求項１４に記載の積層体を有する、画像表示装置。
【発明の詳細な説明】
【技術分野】
【０００１】
本発明は、二色性色素化合物、着色組成物、光吸収異方性膜、積層体および画像表示装置に関する。
【背景技術】
【０００２】
従来、レーザー光や自然光を含む照射光の減衰機能、偏光機能、散乱機能、遮光機能等が必要となった際には、それぞれの機能ごとに異なった原理によって作動する装置を利用していた。そのため、上記の機能に対応する製品も、それぞれの機能別に異なった製造工程によって製造されていた。
例えば、液晶ディスプレイ（liquid crystal display：ＬＣＤ）では、表示における旋光性や複屈折性を制御するために直線偏光板や円偏光板が用いられている。また、有機発光ダイオード（Organic Light Emitting Diode：ＯＬＥＤ）においても、外光の反射防止のために円偏光板が使用されている。
【０００３】
これらの偏光板（偏光素子）には、ヨウ素が二色性物質として広く使用されてきたが、ヨウ素の代わりに有機色素を二色性物質として使用する偏光素子についても検討されている。
例えば、特許文献１には、所定のアゾ系色素と重合性液晶化合物とを含む組成物から形成される偏光膜が記載されている（［請求項１］）。
【先行技術文献】
【特許文献】
【０００４】
【特許文献１】特開２０１６−００６５０２号公報
【発明の概要】
【発明が解決しようとする課題】
【０００５】
本発明者らは、特許文献１に記載された有機色素について検討したところ、３９０〜５５０ｎｍの波長領域に極大吸収を有する二色性色素として機能する化合物が記載されているが、このような二色性色素化合物と液晶性化合物とを含有する組成物を用いて形成される塗布膜は面状が劣り、その結果、作製される光吸収異方性膜の二色比が低くなることを明らかとした。
【０００６】
そこで、本発明は、３９０〜５５０ｎｍの波長領域において二色比の高い光吸収異方性膜を作製することができる二色性色素化合物、ならびに、それを用いた着色組成物、光吸収異方性膜、積層体および画像表示装置を提供することを課題とする。
【課題を解決するための手段】
【０００７】
本発明者らは、上記課題を達成すべく鋭意検討した結果、特定の構造を有する二色性色素化合物を用いることにより、３９０〜５５０ｎｍの波長領域において二色比の高い光吸収異方性膜を作製することができることを見出し、本発明を完成させた。
すなわち、以下の構成により上記課題を達成することができることを見出した。
【０００８】
［１］  下記式（Ｉ）で表される構造を有する二色性色素化合物。
【化１】
2018053167.tif 000002
ここで、式（Ｉ）中、
Ｘ1およびＸ2は、それぞれ独立に置換基を表し、ｍおよびｎは、それぞれ独立に０〜２の整数を表し、ｍが２である場合の複数のＸ1は、それぞれ同一であっても異なっていてもよく、ｎが２である場合の複数のＸ2は、それぞれ同一であっても異なっていてもよい。
また、Ａｒ1およびＡｒ3は、それぞれ独立に芳香族炭化水素環または芳香族複素環を表し、Ａｒ2は、置換基を有していてもよい、２つのヘテロ５員環が縮環した芳香族複素環を表す。
また、Ｌ1およびＬ2は、それぞれ独立に、単結合、−Ｎ＝Ｎ−、−ＣＨ＝ＣＨ−、−ＣＨ＝Ｎ−、−Ｎ＝ＣＨ−、−Ｃ≡Ｃ−、および、炭素原子が酸素原子または硫黄原子で置換されていてもよいアルキレン基、からなる群から選択されるいずれかの連結基を表し、Ｌ1およびＬ2の少なくとも一方は、−ＣＨ＝ＣＨ−、−ＣＨ＝Ｎ−および−Ｎ＝ＣＨ−からなる群から選択されるいずれかの連結基を表す。
［２］  式（Ｉ）中のＬ2が、−ＣＨ＝ＣＨ−、−ＣＨ＝Ｎ−および−Ｎ＝ＣＨ−からなる群から選択されるいずれかの連結基を表す、［１］に記載の二色性色素化合物。
［３］  式（Ｉ）中のＡｒ1およびＡｒ3が、いずれもベンゼン環である、［１］または［２］に記載の二色性色素化合物。
［４］  式（Ｉ）中のＬ1が、単結合、−Ｎ＝Ｎ−および−ＣＨ＝ＣＨ−からなる群から選択されるいずれかの連結基を表す、［１］〜［３］のいずれかに記載の二色性色素化合物。
［５］  式（Ｉ）中のＸ1およびＸ2が、それぞれ独立に、アルキル基、アルコキシ基、エステル基、アミド基およびアミノ基からなる群から選択されるいずれかの置換基を表す、［１］〜［４］のいずれかに記載の二色性色素化合物。
【０００９】
［６］  式（Ｉ）中のＡｒ2が、下記式（ＩＩ）で表される芳香族複素環である、［１］〜［５］のいずれかに記載の二色性色素化合物。
【化２】
2018053167.tif 000003
ここで、式（ＩＩ）中、＊１は、Ｌ1との結合位置を表し、＊２は、Ｌ2との結合位置を表し、Ｘ3は、水素原子または置換基を表す。
［７］  式（Ｉ）中のＬ1が、単結合である、［６］に記載の二色性色素化合物。
［８］  式（Ｉ）中のＬ2が、−ＣＨ＝ＣＨ−である、［６］または［７］に記載の二色性色素化合物。
［９］  式（Ｉ）中のＸ1がアルキル基であり、かつ、式（Ｉ）中のＸ2がアミノ基である、［６］〜［８］のいずれかに記載の二色性色素化合物。
【００１０】
［１０］  ［１］〜［９］のいずれかに記載の二色性色素化合物と、液晶性化合物と含有する、着色組成物。
［１１］  更に、水平配向剤を含有する、［１０］に記載の着色組成物。
［１２］  ［１０］または［１１］に記載の着色組成物を用いて形成される、光吸収異方性膜。
［１３］  基材と、基材上に設けられる［１２］に記載の光吸収異方性膜とを有する、積層体。
［１４］  更に、光吸収異方性膜上に設けられるλ／４板を有する、［１３］に記載の積層体。
［１５］  ［１２］に記載の光吸収異方性膜、または、［１３］もしくは［１４］に記載の積層体を有する、画像表示装置。
【発明の効果】
【００１１】
本発明によれば、３９０〜５５０ｎｍの波長領域において二色比の高い光吸収異方性膜を作製することができる二色性色素化合物、ならびに、それを用いた着色組成物、光吸収異方性膜、積層体および画像表示装置を提供することができる。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１３】
［二色性色素化合物］
本発明の二色性色素化合物は、下記式（Ｉ）で表される構造を有する化合物である。
本発明においては、上述した通り、下記式（Ｉ）で表される構造を有する二色性色素化合物を用いることにより、３９０〜５５０ｎｍの波長領域において二色比の高い光吸収異方性膜を作製することができる。
この理由の詳細は未だ明らかになっていないが、本発明者らは以下の理由によるものと推測している。
すなわち、下記式（Ｉ）に示す通り、Ａｒ2が示す２つのヘテロ５員環が縮環した芳香族複素環（例えば、チエノチアゾール環など）〔以下、本段落において「芳香族複素縮環」と略す。〕に結合する所定の連結基として、少なくとも一方の連結基を−ＣＨ＝ＣＨ−、−ＣＨ＝Ｎ−および−Ｎ＝ＣＨ−からなる群から選択されるいずれかの連結基とすることにより、従来公知の芳香族複素縮環の連結基として知られているポリアゾ構造などよりも短波長側に吸収を有することができ、また、芳香族複素縮環の周辺分子の回転が促進され、結晶性が低下したため、３９０〜５５０ｎｍの波長領域において高い二色比を達成できたと考えられる。
なお、一般的には、化合物の結晶性を低下させると、配向秩序度も低下する傾向にあるが、本発明者らが検討した結果、上述した連結基を有する芳香族複素縮環は、結晶性が低下しても、意外にも二色比が殆ど失われないことが明らかとなった。
【００１４】
【化３】
2018053167.tif 000004
ここで、式（Ｉ）中、Ｘ1およびＸ2は、それぞれ独立に置換基を表し、ｍおよびｎは、それぞれ独立に０〜２の整数を表し、ｍが２である場合の複数のＸ1は、それぞれ同一であっても異なっていてもよく、ｎが２である場合の複数のＸ2は、それぞれ同一であっても異なっていてもよい。
また、Ａｒ1およびＡｒ3は、それぞれ独立に芳香族炭化水素環または芳香族複素環を表し、Ａｒ2は、置換基を有していてもよい、２つのヘテロ５員環が縮環した芳香族複素環を表す。
また、Ｌ1およびＬ2は、それぞれ独立に、単結合、−Ｎ＝Ｎ−、−ＣＨ＝ＣＨ−、−ＣＨ＝Ｎ−、−Ｎ＝ＣＨ−、−Ｃ≡Ｃ−、および、炭素原子が酸素原子または硫黄原子で置換されていてもよいアルキレン基、からなる群から選択されるいずれかの連結基を表し、Ｌ1およびＬ2の少なくとも一方は、−ＣＨ＝ＣＨ−、−ＣＨ＝Ｎ−および−Ｎ＝ＣＨ−からなる群から選択されるいずれかの連結基を表す。
【００１５】
上記式（Ｉ）中、Ｘ1およびＸ2が示す「置換基」について説明する。
上記置換基としては、例えば、アルキル基、アルコキシ基、エステル基、アミド基およびアミノ基からなる群から選択されるいずれかの置換基が挙げられる。
【００１６】
ここで、置換基としてのアルキル基としては、例えば、炭素数１〜１８（好ましくは炭素数１〜８）の置換もしくは無置換の直鎖状、分岐鎖状または環状のアルキル基が挙げられ、具体的には、メチル基、エチル基、プロピル基、イソプロピル基、ｎ−ブチル基、イソブチル基、ｓｅｃ−ブチル基、ｔ−ブチル基、シクロヘキシル基、メトキシエチル基、エトキシカルボニルエチル基、シアノエチル基、ジエチルアミノエチル基、ヒドロキシエチル基、クロロエチル基、アセトキシエチル基、トリフルオロメチル基などが挙げられる。
【００１７】
また、置換基としてのアルコキシ基としては、例えば、炭素数１〜１８（好ましくは炭素数１〜８）の置換もしくは無置換のアルコキシ基が挙げられ、具体的には、メトキシ基、エトキシ基、ｎ−ブトキシ基、メトキシエトキシ基などが挙げられる。
【００１８】
また、置換基としてのエステル基は、Ｒ1−Ｃ（＝Ｏ）Ｏ−Ｒ2−、および、Ｒ1−ＯＣ（＝Ｏ）−Ｒ2−で表される基であり、Ｒ1としては、例えば、炭素数１〜１０のアルキル基が挙げられ、Ｒ2としては、単結合または炭素数１〜６のアルキレン基が挙げられる。
炭素数１〜１０のアルキル基としては、具体的には、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、１−エチルペンチル基、ｎ−ヘキシル基、ｎ−ヘプチル基、オクチル基、３−メチル−７−メチルオクチル基、ｎ−ノニル基などが挙げられる。
炭素数１〜６のアルキレン基としては、具体的には、例えば、メチレン基、エチレン基、ペンチレン基、ヘキシレン基などが挙げられる。
【００１９】
また、置換基としてのアミド基は、Ｒ3−Ｃ（＝Ｏ）Ｎ（Ｒ4）−、および、−Ｃ（＝Ｏ）Ｎ（Ｒ4）（Ｒ5）で表される基であり、Ｒ3〜Ｒ5は、例えば、炭素数１〜６のアルキル基が挙げられる。
炭素数１〜６のアルキル基としては、具体的には、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられる。
【００２０】
また、置換基としてのアミノ基としては、例えば、無置換のアミノ基または炭素数１〜１８（好ましくは炭素数１〜８）の置換アミノ基が挙げられ、具体的には、メチルアミノ基、ジメチルアミノ基、ジエチルアミノ基、アニリノ基、メトキシフェニルアミノ基、クロロフェニルアミノ基、モルホリノ基、ピペリジノ基、ピロリジノ基、ピリジルアミノ基、メトキシカルボニルアミノ基、ｎ−ブトキシカルボニルアミノ基、フェノキシカルボニルアミノ基、メチルカルバモイルアミノ基、フェニルカルバモイルアミノ基、エチルチオカルバモイルアミノ基、メチルスルファモイルアミノ基、フェニルスルファモイルアミノ基、アセチルアミノ基、エチルカルボニルアミノ基、エチルチオカルボニルアミノ基、シクロヘキシルカルボニルアミノ基、ベンゾイルアミノ基、クロロアセチルアミノ基、メタンスルホニルアミノ基、ベンゼンスルホニルアミノ基などが挙げられる。
【００２１】
本発明においては、二色性色素化合物を含有する着色組成物の塗布膜の面状が良好となり、３９０〜５５０ｎｍの波長領域における二色比がより高くなる理由から、上記式（Ｉ）中のＸ1がアルキル基であり、かつ、上記式（Ｉ）中のＸ2がアミノ基であることが好ましい。
【００２２】
また、本発明においては、上述した置換基の数を示す上記式（Ｉ）中のｍおよびｎは、それぞれ独立に１または２であることが好ましく、いずれも１であることがより好ましい。
【００２３】
次いで、上記式（Ｉ）中、Ａｒ1およびＡｒ3が示す「芳香族炭化水素環または芳香族複素環」について説明する。
芳香族炭化水素環としては、具体的には、例えば、ベンゼン環（例えば、上記式（Ｉ）中のｍが１である場合は１，４−フェニレン基など）、ナフタレン環、アントラセン環などが挙げられる。
芳香族複素環としては、具体的には、例えば、フラン環、ピロール環、チオフェン環、ピリジン環、チアゾール環、オキサゾール環、ベンゾチアゾール環、チエノチアゾール環、フェナントロリン環などが挙げられる。
【００２４】
本発明においては、３９０〜５５０ｎｍの波長領域における二色比がより高くなる理由から、上記式（Ｉ）中のＡｒ1およびＡｒ3が、いずれもベンゼン環であることが好ましい。
【００２５】
次いで、上記式（Ｉ）中、Ａｒ2が示す「置換基を有していてもよい、２つのヘテロ５員環が縮環した芳香族複素環」ついて説明する。
ここで、２つのヘテロ５員環が縮環した芳香族複素環としては、例えば、フラン環、ピロール環、チオフェン環、チアゾール環およびオキサゾール環からなる群から選択される２種のヘテロ５員環を縮環したものが挙げられる。
また、２つのヘテロ５員環が縮環した芳香族複素環が有していてもよい置換基としては、上述したＸ1およびＸ2が示す「置換基」と同様の置換基が挙げられる。
【００２６】
本発明においては、３９０〜５５０ｎｍの波長領域における二色比がより高くなる理由から、上記式（Ｉ）中のＡｒ2が、下記式（ＩＩ）で表される芳香族複素環であることが好ましい。
【化４】
2018053167.tif 000005
【００２７】
上記式（ＩＩ）中、＊１は、Ｌ1との結合位置を表し、＊２は、Ｌ2との結合位置を表し、Ｘ3は、水素原子または置換基を表す。
また、Ｘ3が示す置換基としては、上述したＸ1およびＸ2が示す「置換基」と同様の置換基が挙げられる。
【００２８】
次いで、上記式（Ｉ）中、Ｌ1およびＬ2が示す連結基について説明する。
上記式（Ｉ）中のＬ1およびＬ2は、それぞれ独立に、単結合、−Ｎ＝Ｎ−、−ＣＨ＝ＣＨ−、−ＣＨ＝Ｎ−、−Ｎ＝ＣＨ−、−Ｃ≡Ｃ−、および、炭素原子が酸素原子または硫黄原子で置換されていてもよいアルキレン基、からなる群から選択されるいずれかの連結基を表し、かつ、Ｌ1およびＬ2の少なくとも一方が、−ＣＨ＝ＣＨ−、−ＣＨ＝Ｎ−および−Ｎ＝ＣＨ−からなる群から選択されるいずれかの連結基を表す。
ここで、Ｌ1およびＬ2が示すアルキレン基としては、例えば、炭素数１〜６のアルキレン基が挙げられ、具体的には、メチレン基、エチレン基、ペンチレン基、ヘキシレン基などが挙げられる。なお、このアルキレン基に関して、「炭素原子が酸素原子または硫黄原子で置換されていてもよい」とは、アルキレン基を構成する構成する−ＣＨ2−の１個以上が、例えば、−Ｏ−、−Ｓ−、−Ｃ（＝Ｏ）−、−ＯＣ（＝Ｏ）−、−Ｃ（＝Ｏ）Ｏ−、−ＯＣ（＝Ｏ）Ｏ−、−Ｎ（Ｒ6）Ｃ（＝Ｏ）−、−Ｃ（＝Ｏ）Ｎ（Ｒ7）−、−ＯＣ（＝Ｏ）Ｎ（Ｒ8）−、−Ｎ（Ｒ9）Ｃ（＝Ｏ）Ｏ−、−ＳＣ（＝Ｏ）−または−Ｃ（＝Ｏ）Ｓ−で置換されていてもよいことを表す。
【００２９】
本発明においては、上述した通り、Ｌ1およびＬ2の少なくとも一方が、−ＣＨ＝ＣＨ−、−ＣＨ＝Ｎ−および−Ｎ＝ＣＨ−からなる群から選択されるいずれかの連結基であることにより、３９０〜５５０ｎｍの波長領域において二色比の高い光吸収異方性膜を作製することができる。
【００３０】
また、本発明においては、３９０〜５５０ｎｍの波長領域に吸収波長を持たせる理由から、上記式（Ｉ）中のＬ1が、単結合、−Ｎ＝Ｎ−および−ＣＨ＝ＣＨ−からなる群から選択されるいずれかの連結基を表し、上記式（Ｉ）中のＬ2が、−ＣＨ＝ＣＨ−、−ＣＨ＝Ｎ−および−Ｎ＝ＣＨ−からなる群から選択されるいずれかの連結基を表すことが好ましい。
【００３１】
更に、本発明においては、上記式（Ｉ）中のＡｒ2が上記式（ＩＩ）で表される芳香族複素環である場合、二色性色素化合物を含有する着色組成物の塗布膜の面状が良好となり、３９０〜５５０ｎｍの波長領域における二色比がより高くなる理由から、上記式（Ｉ）中のＬ1が単結合であり、上記式（Ｉ）中のＬ2が−ＣＨ＝ＣＨ−であることが好ましい。
【００３２】
上記式（Ｉ）で表される構造を有する二色性色素化合物としては、具体的には、例えば、下記式（１）〜（１１）で表される化合物が挙げられる。なお、以下の説明において、下記式（１）で表される化合物については「化合物（１）」と表記し、下記式（２）〜（１１）で表される化合物についても同様の方法で表記する。
【化５】
2018053167.tif 000006
【００３３】
［着色組成物］
本発明の着色組成物は、上述した本発明の二色性色素化合物と液晶性化合物とを含有する組成物である。
本発明の着色組成物は、液晶性化合物を含有することで、二色性色素化合物の析出を抑止しながら、二色性色素化合物を高い配向度で配向させることができる。
【００３４】
〔液晶性化合物〕
本発明の着色組成物が含有する液晶性化合物としては、低分子液晶性化合物および高分子液晶性化合物のいずれも用いることができる。
ここで、「低分子液晶性化合物」とは、化学構造中に繰り返し単位を有さない液晶性化合物のことをいう。
また、「高分子液晶性化合物」とは、化学構造中に繰り返し単位を有する液晶性化合物のことをいう。
低分子液晶性化合物としては、例えば、特開２０１３−２２８７０６に記載されているが挙げられる。
高分子液晶性化合物としては、例えば、特開２０１１−２３７５１３に記載されているサーモトロピック液晶性高分子が挙げられる。また、高分子液晶性化合物は、末端に架橋性基（例えば、アクリロイル基およびメタクリロイル基）を有していてもよい。
【００３５】
〔水平配向剤〕
本発明の着色組成物は、水平配向剤を含有していることが好ましい。
水平配向剤としては、例えば、特許文献１（特開２０１１−２３７５１３号公報）の［０２５３］〜［０２９２］段落に記載されている一般式（１）〜（３）で表される化合物が挙げられ、これらの内容は本明細書中に引用するものとする。
水平配向剤を添加することで、光吸収異方性膜／空気界面での配向欠陥および凹凸が生じるのを抑制することができ、面状均一性をさらに向上させることができる。なお、「水平配向」とは、光吸収異方性膜の水平面に対して二色性色素化合物の長軸方向が平行であることをいうが、厳密に平行であることを要求するものではなく、本明細書では、長軸方向と水平面とのなす傾斜角が１０度未満の配向を意味するものとする。傾斜角は５度以下が好ましく、３度以下がより好ましく、２度以下が更に好ましく、１度以下が最も好ましい。
【００３６】
本発明においては、上記水平配向剤を含有する場合の含有量は、本発明の二色性色素化合物の質量に対して０．０１〜２０質量％が好ましく、０．０５〜１０質量％がより好ましく、０．１〜５質量％が特に好ましい。なお、水平配向剤は、単独で用いてもよいし、２種以上を併用してもよい。
【００３７】
〔重合開始剤〕
本発明の着色組成物は、重合開始剤を含有してもよい。
重合開始剤としては特に制限はないが、感光性を有する化合物、すなわち光重合開始剤であることが好ましい。
光重合開始剤としては、各種の化合物を特に制限なく使用できる。光重合開始剤の例には、α−カルボニル化合物（米国特許第２３６７６６１号、同２３６７６７０号の各明細書）、アシロインエーテル（米国特許第２４４８８２８号明細書）、α−炭化水素置換芳香族アシロイン化合物（米国特許第２７２２５１２号明細書）、多核キノン化合物（米国特許第３０４６１２７号および同２９５１７５８号の各明細書）、トリアリールイミダゾールダイマーとｐ−アミノフェニルケトンとの組み合わせ（米国特許第３５４９３６７号明細書）、アクリジンおよびフェナジン化合物（特開昭６０−１０５６６７号公報および米国特許第４２３９８５０号明細書）、オキサジアゾール化合物（米国特許第４２１２９７０号明細書）、および、アシルフォスフィンオキシド化合物（特公昭６３−４０７９９号公報、特公平５−２９２３４号公報、特開平１０−９５７８８号公報および特開平１０−２９９９７号公報）等が挙げられる。
このような光重合開始剤としては、市販品も用いることができ、ＢＡＳＦ社製のイルガキュア１８４、イルガキュア９０７、イルガキュア３６９、イルガキュア６５１、イルガキュア８１９およびイルガキュアＯＸＥ−０１等が挙げられる。
本発明の着色組成物が重合開始剤を含有する場合、重合開始剤の含有量は、着色組成物中の上記二色性色素化合物と上記液晶性化合物との合計１００質量部に対し、０．０１〜３０質量部が好ましく、０．１〜１５質量部が好ましい。重合開始剤の含有量が０．０１質量部以上であることで、光吸収異方性膜の硬化性が良好となり、３０質量部以下であることで、光吸収異方性膜の配向が良好となる。
【００３８】
〔溶媒〕
本発明の着色組成物は、作業性等の観点から、溶媒を含有するのが好ましい。
溶媒としては、例えば、ケトン類（例えば、アセトン、２−ブタノン、メチルイソブチルケトン、シクロペタンタノン、シクロヘキサノンなど）、エーテル類（例えば、ジオキサン、テトラヒドロフランなど）、脂肪族炭化水素類（例えば、ヘキサンなど）、脂環式炭化水素類（例えば、シクロヘキサンなど）、芳香族炭化水素類（例えば、ベンゼン、トルエン、キシレン、トリメチルベンゼンなど）、ハロゲン化炭素類（例えば、ジクロロメタン、トリクロロメタン、ジクロロエタン、ジクロロベンゼン、クロロトルエンなど）、エステル類（例えば、酢酸メチル、酢酸エチル、酢酸ブチルなど）、アルコール類（例えば、エタノール、イソプロパノール、ブタノール、シクロヘキサノールなど）、セロソルブ類（例えば、メチルセロソルブ、エチルセロソルブ、１，２−ジメトキシエタンなど）、セロソルブアセテート類、スルホキシド類（例えば、ジメチルスルホキシドなど）、アミド類（例えば、ジメチルホルムアミド、ジメチルアセトアミドなど）、および、ヘテロ環化合物（例えば、ピリジンなど）などの有機溶媒、ならびに、水が挙げられる。これの溶媒は、１種単独で用いてもよく、２種以上を併用してもよい。
これらの溶媒のうち、有機溶媒を用いることが好ましく、ハロゲン化炭素類またはケトン類を用いることがより好ましい。
本発明の着色組成物が溶媒を含有する場合において、溶媒の含有量は、着色組成物の全質量に対して、８０〜９９質量％であることが好ましく、８３〜９７質量％であることがより好ましく、８５〜９５質量％であることが更に好ましい。
【００３９】
〔他の成分〕
本発明の着色組成物は、本発明の二色性色素化合物以外の二色性色素化合物（以下、「他の二色性色素化合物」と略す。）を含有してもよい。
他の二色性色素化合物としては特に限定はなく、例えば、特開２０１３−２２７５３２号公報の［０００８］〜［００２６］段落、および、特開２０１３−１０９０９０号公報の［００１２］〜［００２９］段落などに記載されている二色性色素化合物等が挙げられる。
【００４０】
［光吸収異方性膜］
本発明の光吸収異方性膜は、上述した本発明の着色組成物を用いて形成される光吸収異方性膜である。
本発明の光吸収異方性膜の製造方法の一例としては、上記着色組成物を基材上に塗布して塗布膜を形成する工程（以下、「塗布膜形成工程」ともいう。）と、塗布膜に含まれる液晶性成分を配向させる工程（以下、「配向工程」ともいう。）と、をこの順に含む方法が挙げられる。
なお、液晶性成分とは、上述した液晶性化合物だけでなく、上述した二色性色素化合物が液晶性を有している場合は、液晶性を有する二色性色素化合物も含む成分である。
【００４１】
〔塗布膜形成工程〕
塗布膜形成工程は、上記着色組成物を基材上に塗布して塗布膜を形成する工程である。
上述した溶媒を含有する着色組成物を用いたり、着色組成物を加熱などによって溶融液などの液状物としたものを用いたりすることにより、基材上に着色組成物を塗布することが容易になる。
着色組成物の塗布方法としては、具体的には、例えば、ロールコーティング法、グラビア印刷法、スピンコート法、ワイヤーバーコーティング法、押し出しコーティング法、ダイレクトグラビアコーティング法、リバースグラビアコーティング法、ダイコーティング法、スプレー法、および、インクジェット法などの公知の方法が挙げられる。
本態様では、着色組成物が基材上に塗布されている例を示したが、これに限定されず、例えば、基材上に設けられた配向膜上に着色組成物を塗布してもよい。配向膜の詳細については後述する。
【００４２】
〔配向工程〕
配向工程は、塗布膜に含まれる液晶性成分を配向させる工程である。これにより、光吸収異方性膜が得られる。
配向工程は、乾燥処理を有していてもよい。乾燥処理によって、溶媒などの成分を塗布膜から除去することができる。乾燥処理は、塗布膜を室温下において所定時間放置する方法（例えば、自然乾燥）によって行われてもよいし、加熱および／または送風する方法によって行われてもよい。
ここで、着色組成物に含まれる液晶性成分は、上述した塗布膜形成工程または乾燥処理によって、配向する場合がある。例えば、着色組成物が溶媒を含む塗布液として調製されている態様では、塗布膜を乾燥して、塗布膜から溶媒を除去することで、光吸収異方性を持つ塗布膜（すなわち、光吸収異方性膜）が得られる。
乾燥処理が塗布膜に含まれる液晶性成分の液晶相への転移温度以上の温度により行われる場合には、後述する加熱処理は実施しなくてもよい。
【００４３】
塗布膜に含まれる液晶性成分の液晶相への転移温度は、製造適性等の面から１０〜２５０℃が好ましく、２５〜１９０℃がより好ましい。上記転移温度が１０℃以上であると、液晶相を呈する温度範囲にまで温度を下げるための冷却処理等が必要とならず、好ましい。また、上記転移温度が２５０℃以下であると、一旦液晶相を呈する温度範囲よりもさらに高温の等方性液体状態にする場合にも高温を要さず、熱エネルギーの浪費、ならびに、基板の変形および変質等を低減できるため、好ましい。
【００４４】
配向工程は、加熱処理を有することが好ましい。これにより、塗布膜に含まれる液晶性成分を配向させることができるため、加熱処理後の塗布膜を光吸収異方性膜として好適に使用できる。
加熱処理は、製造適性等の面から１０〜２５０℃が好ましく、２５〜１９０℃がより好ましい。また、加熱時間は、１〜３００秒が好ましく、１〜６０秒がより好ましい。
【００４５】
配向工程は、加熱処理後に実施される冷却処理を有していてもよい。冷却処理は、加熱後の塗布膜を室温（２０〜２５℃）程度まで冷却する処理である。これにより、塗布膜に含まれる液晶性成分の配向を固定することができる。冷却手段としては、特に限定されず、公知の方法により実施できる。
以上の工程によって、光吸収異方性膜を得ることができる。
なお、本態様では、塗布膜に含まれる液晶性成分を配向する方法として、乾燥処理および加熱処理などを挙げているが、これに限定されず、公知の配向処理によって実施できる。
【００４６】
〔他の工程〕
光吸収異方性膜の製造方法は、上記配向工程後に、光吸収異方性膜を硬化させる工程（以下、「硬化工程」ともいう。）を有していてもよい。これにより、耐久性および硬化性に優れた光吸収異方成膜が得られる。
硬化工程は、例えば、光吸収異方性膜が架橋性基（重合性基）を有している場合には、加熱および／または光照射（露光）によって実施される。このなかでも、硬化工程は光照射によって実施されることが好ましい。
硬化に用いる光源は、赤外線、可視光または紫外線など、種々の光源を用いることが可能であるが、紫外線であることが好ましい。また、硬化時に加熱しながら紫外線を照射してもよいし、特定の波長のみを透過するフィルタを介して紫外線を照射してもよい。
露光が加熱しながら行われる場合、露光時の加熱温度は、光吸収異方性膜に含まれる液晶性成分の液晶相への転移温度にもよるが、２５〜１４０℃であることが好ましい。
また、露光は、窒素雰囲気下で行われてもよい。ラジカル重合によって光吸収異方性膜の硬化が進行する場合において、酸素による重合の阻害が低減されるため、窒素雰囲気下で露光することが好ましい。
【００４７】
光吸収異方性膜の膜厚は、０．１〜５．０μｍが好ましく、０．３〜１．５μｍであることがより好ましい。着色組成物中の二色性色素化合物の濃度によるが、膜厚が０．１μｍ以上であると、優れた吸光度の光吸収異方性膜が得られ、膜厚が５．０μｍ以下であると、優れた透過率の光吸収異方性膜が得られる。
【００４８】
［積層体］
本発明の積層体は、基材と、基材上に形成された上述した光吸収異方性膜と、を有する積層体である。
また、本発明の積層体は、上記光吸収異方性膜上に設けられるλ／４板を有していてもよい。
また、本発明の積層体は、上記基材と上記光吸収異方性膜との間に配向膜を有することが好ましい。
以下、積層体を構成する各層のうち、上述した光吸収異方性膜以外について説明する。
【００４９】
〔基材〕
基材としては、光吸収異方性膜の用途に応じて選択することができ、例えば、ガラスおよびポリマーフィルムが挙げられる。基材の光透過率は、８０％以上であるのが好ましい。
基材としてポリマーフィルムを用いる場合には、光学的等方性のポリマーフィルムを用いるのが好ましい。ポリマーの具体例および好ましい態様は、特開２００２−２２９４２号公報の［００１３］段落の記載を適用できる。また、従来知られているポリカーボネートやポリスルホンのような複屈折の発現しやすいポリマーであっても国際公開ＷＯ００／２６７０５号公報に記載の分子を修飾することで発現性を低下させたものを用いることもできる。
【００５０】
〔λ／４板〕
本発明の積層体が有していてもよい「λ／４板」とは、λ／４機能を有する板であり、具体的には、ある特定の波長の直線偏光を円偏光に（または円偏光を直線偏光に）変換する機能を有する板である。
λ／４板の具体例としては、例えば米国特許出願公開２０１５／０２７７００６号などが挙げられる。
例えば、λ／４板が単層構造である態様としては、具体的には、延伸ポリマーフィルムや、支持体上にλ／４機能を有する光学異方性層を設けた位相差フィルム等が挙げられ、また、λ／４板が複層構造である態様としては、具体的には、λ／４板とλ／２板とを積層してなる広帯域λ／４板が挙げられる。
λ／４板と光吸収異方性膜とは、接して設けられていてもよいし、λ／４板と光吸収異方性膜との間に、他の層が設けられていてもよい。このような層としては、密着性担保のための粘着層または接着層が挙げられる。
【００５１】
〔配向膜〕
本発明の積層体は、基材と光吸収異方性膜との間に、配向膜を有していてもよい。
配向膜は、配向膜上において本発明の着色組成物に含まれる液晶性成分を所望の配向状態とすることができるのであれば、どのような層でもよい。
配向膜を形成する方法としては、例えば、有機化合物（好ましくはポリマー）の膜表面へのラビング処理、無機化合物の斜方蒸着、マイクログルーブを有する層の形成、および、ラングミュアブロジェット法（ＬＢ膜）による有機化合物（例えば、ω−トリコサン酸、ジオクタデシルメチルアンモニウムクロライド、ステアリル酸メチルなど）の累積などの手法が挙げられる。さらに、電場の付与、磁場の付与あるいは光照射により、配向機能が生じる配向膜も知られている。
なかでも、本発明では、配向膜のプレチルト角の制御し易さの点からはラビング処理により形成する配向膜が好ましく、配向の均一性の点からは光照射により形成する光配向膜も好ましい。
【００５２】
＜ラビング処理配向膜＞
ラビング処理により形成される配向膜に用いられるポリマー材料としては、多数の文献に記載があり、多数の市販品を入手することができる。本発明においては、ポリビニルアルコール又はポリイミド、及びその誘導体が好ましく用いられる。配向膜については国際公開ＷＯ０１／８８５７４Ａ１号公報の４３頁２４行〜４９頁８行の記載を参照することができる。配向膜の厚さは、０．０１〜１０μｍであることが好ましく、０．０１〜１μｍであることが更に好ましい。
【００５３】
＜光配向膜＞
光照射により形成される配向膜に用いられる光配向材料としては、多数の文献等に記載がある。本発明においては、例えば、特開２００６−２８５１９７号公報、特開２００７−７６８３９号公報、特開２００７−１３８１３８号公報、特開２００７−９４０７１号公報、特開２００７−１２１７２１号公報、特開２００７−１４０４６５号公報、特開２００７−１５６４３９号公報、特開２００７−１３３１８４号公報、特開２００９−１０９８３１号公報、特許第３８８３８４８号、特許第４１５１７４６号に記載のアゾ化合物、特開２００２−２２９０３９号公報に記載の芳香族エステル化合物、特開２００２−２６５５４１号公報、特開２００２−３１７０１３号公報に記載の光配向性単位を有するマレイミド及び／又はアルケニル置換ナジイミド化合物、特許第４２０５１９５号、特許第４２０５１９８号に記載の光架橋性シラン誘導体、特表２００３−５２０８７８号公報、特表２００４−５２９２２０号公報、または、特許第４１６２８５０号に記載の光架橋性ポリイミド、ポリアミドもしくはエステルが好ましい例として挙げられる。より好ましくは、アゾ化合物、光架橋性ポリイミド、ポリアミド、または、エステルである。
【００５４】
上記材料から形成した光配向膜に、直線偏光または非偏光照射を施し、光配向膜を製造する。
本明細書において、「直線偏光照射」「非偏光照射」とは、光配向材料に光反応を生じせしめるための操作である。用いる光の波長は、用いる光配向材料により異なり、その光反応に必要な波長であれば特に限定されるものではない。光照射に用いる光のピーク波長は、２００ｎｍ〜７００ｎｍが好ましく、光のピーク波長が４００ｎｍ以下の紫外光がより好ましい。
【００５５】
光照射に用いる光源は、通常使われる光源、例えばタングステンランプ、ハロゲンランプ、キセノンランプ、キセノンフラッシュランプ、水銀ランプ、水銀キセノンランプおよびカーボンアークランプ等のランプ、各種のレーザー［例、半導体レーザー、ヘリウムネオンレーザー、アルゴンイオンレーザー、ヘリウムカドミウムレーザーおよびＹＡＧ（イットリウム・アルミニウム・ガーネット）レーザー］、発光ダイオード、ならびに、陰極線管などを挙げることができる。
【００５６】
直線偏光を得る手段としては、偏光板（例えば、ヨウ素偏光板、２色色素偏光板、および、ワイヤーグリッド偏光板）を用いる方法、プリズム系素子（例えば、グラントムソンプリズム）もしくはブリュースター角を利用した反射型偏光子を用いる方法、または、偏光を有するレーザー光源から出射される光を用いる方法が採用できる。また、フィルタまたは波長変換素子等を用いて必要とする波長の光のみを選択的に照射してもよい。
【００５７】
照射する光は、直線偏光の場合には、配向膜に対して上面、又は裏面から配向膜表面に対して垂直、又は斜めから光を照射する方法が採用される。光の入射角度は、光配向材料によって異なるが、０〜９０°（垂直）が好ましく、４０〜９０°が好ましい。
非偏光の場合には、配向膜に対して、斜めから非偏光を照射する。その入射角度は、１０〜８０°が好ましく、２０〜６０°がより好ましく、３０〜５０°が更に好ましい。
照射時間は、１分〜６０分が好ましく、１分〜１０分がより好ましい。
【００５８】
パターン化が必要な場合には、フォトマスクを用いた光照射をパターン作製に必要な回数施す方法、または、レーザー光走査によるパターンの書き込みによる方法を採用できる。
【００５９】
〔用途〕
本発明の積層体は、偏光素子（偏光板）として使用でき、具体的には、例えば、直線偏光板または円偏光板として使用できる。
本発明の積層体が上記λ／４板などの光学異方性層を有さない場合には、積層体は直線偏光板として使用できる。一方、本発明の積層体が上記λ／４板を有する場合には、積層体は円偏光板として使用できる。
【００６０】
［画像表示装置］
本発明の画像表示装置は、上述した光吸収異方性膜または上述した積層体を有する。
本発明の画像表示装置に用いられる表示素子は特に限定されず、例えば、液晶セル、有機エレクトロルミネッセンス（以下、「ＥＬ」と略す。）表示パネル、および、プラズマディスプレイパネル等が挙げられる。
これらのうち、液晶セルまたは有機ＥＬ表示パネルであるのが好ましく、液晶セルであるのがより好ましい。すなわち、本発明の画像表示装置としては、表示素子として液晶セルを用いた液晶表示装置、表示素子として有機ＥＬ表示パネルを用いた有機ＥＬ表示装置であるのが好ましく、液晶表示装置であるのがより好ましい。
【００６１】
〔液晶表示装置〕
本発明の画像表示装置の一例である液晶表示装置としては、上述した光吸収異方性膜と、液晶セルと、を有する態様が好ましく挙げられる。より好適には、上述した積層体（ただし、λ／４板を含まない）と、液晶セルと、を有する液晶表示装置である。
なお、本発明においては、液晶セルの両側に設けられる光吸収異方性膜（積層体）のうち、フロント側の偏光素子として本発明の光吸収異方性膜（積層体）を用いるのが好ましく、フロント側およびリア側の偏光素子として本発明の光吸収異方性膜（積層体）を用いるのがより好ましい。
以下に、液晶表示装置を構成する液晶セルについて詳述する。
【００６２】
＜液晶セル＞
液晶表示装置に利用される液晶セルは、ＶＡ（Ｖｉｒｔｉｃａｌ Ａｌｉｇｎｍｅｎｔ）モード、ＯＣＢ（Ｏｐｔｉｃａｌｌｙ Ｃｏｍｐｅｎｓａｔｅｄ Ｂｅｎｄ）モード、ＩＰＳ（Ｉｎ−Ｐｌａｎｅ−Ｓｗｉｔｃｈｉｎｇ）モード、またはＴＮ（Ｔｗｉｓｔｅｄ Ｎｅｍａｔｉｃ）であることが好ましいが、これらに限定されるものではない。
ＴＮモードの液晶セルでは、電圧無印加時に棒状液晶性分子（棒状液晶性化合物）が実質的に水平配向し、更に６０〜１２０゜にねじれ配向している。ＴＮモードの液晶セルは、カラーＴＦＴ液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモード（Ｍｕｌｔｉ−ｄｏｍａｉｎ  Ｖｅｒｔｉｃａｌ  Ａｌｉｇｎｍｅｎｔ）の）液晶セル（ＳＩＤ９７、Ｄｉｇｅｓｔ ｏｆ ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭ（Ａｘｉａｌｌｙ  ｓｙｍｍｅｔｒｉｃ  ａｌｉｇｎｅｄ  ｍｉｃｒｏｃｅｌｌ）モード）の液晶セル（日本液晶討論会の予稿集５８〜５９（１９９８）記載）および（４）ＳＵＲＶＩＶＡＬモードの液晶セル（ＬＣＤ（ｌｉｑｕｉｄ  ｃｒｙｓｔａｌ  ｄｉｓｐｌａｙ）インターナショナル９８で発表）が含まれる。また、ＰＶＡ（Ｐａｔｔｅｒｎｅｄ Ｖｅｒｔｉｃａｌ Ａｌｉｇｎｍｅｎｔ）型、光配向型（Ｏｐｔｉｃａｌ Ａｌｉｇｎｍｅｎｔ）、およびＰＳＡ（Ｐｏｌｙｍｅｒ−Ｓｕｓｔａｉｎｅｄ Ａｌｉｇｎｍｅｎｔ）のいずれであってもよい。これらのモードの詳細については、特開２００６−２１５３２６号公報、および特表２００８−５３８８１９号公報に詳細な記載がある。
ＩＰＳモードの液晶セルは、棒状液晶性分子が基板に対して実質的に平行に配向しており、基板面に平行な電界が印加することで液晶分子が平面的に応答する。ＩＰＳモードは電界無印加時で黒表示となり、上下一対の偏光板の吸収軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００６３】
〔有機ＥＬ表示装置〕
本発明の画像表示装置の一例である有機ＥＬ表示装置としては、例えば、視認側から、光吸収異方性膜と、λ／４板と、有機ＥＬ表示パネルと、をこの順で有する態様が好適に挙げられる。
より好適には、視認側から、λ／４板を有する上述した積層体と、有機ＥＬ表示パネルと、をこの順に有する態様である。この場合には、積層体は、視認側から、基材、必要に応じて設けられる配向膜、光吸収異方性膜、および、λ／４板の順に配置されている。
また、有機ＥＬ表示パネルは、電極間（陰極および陽極間）に有機発光層（有機エレクトロルミネッセンス層）を挟持してなる有機ＥＬ素子を用いて構成された表示パネルである。有機ＥＬ表示パネルの構成は特に制限されず、公知の構成が採用される。
【実施例】
【００６４】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００６５】
〔実施例１〕
以下のステップに従い、下記式（１−Ａ）で表される中間体（１−Ａ）を得た後に、化合物（１）を合成した。
【化６】
2018053167.tif 000007
【００６６】
＜中間体（１−Ａ）の合成＞
J. Heterocyclic Chem., 1983, 20, 113及び特開２００２−２３２９５号公報に記載された方法に従って合成した５−ブロモー２−メチルチエノ［２，３−ｄ］チアゾール４．６８ｇ（２０ｍｍｏｌ）と、４−ジエチルアミノベンズアルデヒド３．５４ｇ（２０ｍｍｏｌ）とを、テトラヒドロフラン（ＴＨＦ）１０ｍｌに溶解させ、５５℃のオイルバス中１５分攪拌させた。
このＴＨＦ溶液に、ＮａＨ１．２ｇ（質量比６０％換算）を注意深く添加し、５５℃のオイルバス中で４時間攪拌した。
次いで、室温（２３℃）に降温し、発泡がなくなるまでメタノールを添加した。
その後、吸引ろ過し、メタノールおよび水を用いて洗浄し、４０℃で一晩乾燥させ、中間体（１−Ａ）を得た。収量は１．３５ｇ（収率１７．２％）であった。
【００６７】
＜化合物（１）の合成＞
得られた中間体（１−Ａ）０．７９ｇ（２．０ｍｍｏｌ）、４−ヘキシルフェニルボロン酸０．４１ｇ（２．０ｍｍｏｌ）、酢酸パラジウム０．１２ｇ（０．５６ｍｍｏｌ）、および、キサントホス０．３２ｇ（０．５６ｍｍｏｌ）をトルエン３ｍｌ、水０．３ｍｌ中に添加し、脱気し、窒素充てんする操作を３回繰り返した。
系内を窒素雰囲気下にさせたまま、１００℃のオイルバス中で７時間攪拌した。
次いで、室温（２３℃）に降温した後、酢酸エチルと水で分液操作を行い、硫酸マグネシウムで有機層を乾燥させた。濃縮後、カラムにより精製し、化合物（１）を得た。収量は１００ｍｇ（収率１０．５％）であった。
ＮＭＲ（nuclear magnetic resonance）データ（ＣＤＣｌ３）δ：０．９０（ｔ、３Ｈ）、１．２２（ｔ、６Ｈ）、１．３０−１．４０（ｍ、６Ｈ）、１．６５（ｍ、２Ｈ）、２．６２（ｔ、２Ｈ）、３．４０（ｑ、４Ｈ）、６．６８（ｄ、２Ｈ）、７．１０（ｄ、１Ｈ）、７．２２（ｄ、２Ｈ）、７．３５―７．４０（ｍ、２Ｈ）、７．４２（ｄ、３Ｈ）、７．５４（ｄ、２Ｈ）
【００６８】
〔実施例２〕
以下のステップに従い、下記式（２−Ｂ）で表される中間体（２−Ｂ）および下記式（２−Ａ）で表される中間体（２−Ａ）を得た後に、化合物（２）を合成した。
【化７】
2018053167.tif 000008
【００６９】
中間体（２−Ａ）までは市販の原料を用い、従来公知の方法により合成した。
次いで、中間体（２−Ａ）０．９０ｇ（２ｍｍｏｌ）、ボロン酸エステル０．５７ｇ（２．２ｍｍｏｌ）、テトラキストリフェニルホスフィンパラジウム０．４６ｇ（０．４ｍｍｏｌ）、および、炭酸カリウム０．８３ｇ（６．０ｍｍｏｌ）を１，４−ジオキサン１０ｍｌに溶解させ、脱気し、窒素充てんする操作を３回繰り返した。
系内を窒素雰囲気下にさせたまま、１００℃のオイルバス中で５時間攪拌した。
次いで、室温（２３℃）に降温した後、水を３０ｍｌ添加し、析出した固体をろ過して粗体を得た。カラムにより精製し、化合物（２）を得た。収量は１００ｍｇ（収率９．９％）であった。
ＮＭＲデータ（ＣＤＣｌ３）δ：０．８８（ｔ、３Ｈ）、１．１２（ｄ、３Ｈ）、１．４０−１．７０（ｍ、２Ｈ）、２．３８（ｍ、１Ｈ）、３．００（ｔ、２Ｈ）、３．８６（ｓ、３Ｈ）、４．３５（ｔ、２Ｈ）、６．９５（ｄ、２Ｈ）、７．２２（ｄ、１Ｈ）、７．３５（ｄ、２Ｈ）、７．５０−７．５８（ｍ、３Ｈ）、７．８２（ｄ、２Ｈ）、７．９２（ｓ、１Ｈ）
【００７０】
〔実施例３〕
実施例２で得られた中間体（２−Ｂ）１．１７ｇ（３．０ｍｍｏｌ）と４−ブトキシベンズアルデヒド０．５３ｇ（３．０ｍｍｏｌ）とをトルエン１０ｍｌに加え、１３０℃のオイルバス中で８時間加熱還流させた。
反応液を濃縮後、カラムを実施し、下記式（３）で表される化合物（３）を得た。収量は８０ｍｇ（収率４．９％）であった。
ＮＭＲデータ（ＣＤＣｌ３）δ：０．８８（ｔ、３Ｈ）、１．１２（ｄ、３Ｈ）、１．２６（ｔ、６Ｈ）、１．４０−１．７０（ｍ、２Ｈ）、２．４４（ｍ、１Ｈ）、３．００（ｔ、２Ｈ）、３．４８（ｑ、４Ｈ）、４．３５（ｔ、２Ｈ）、６．７０（ｄ、２Ｈ）、７．３４（ｄ、２Ｈ）、７．８０（ｄ、２Ｈ）、７．８６（ｄ、２Ｈ）、７．９０（ｓ、１Ｈ）、８．９０（ｓ、１Ｈ）
【化８】
2018053167.tif 000009
【００７１】
〔比較例１〕
中間体（２−Ａ）０．４５ｇ（１．０ｍｍｏｌ）、４−ブロモーＮ，Ｎ−ジエチルアニリン０．２０ｇ（１．０ｍｍｏｌ）、テトラキストリフェニルフォスフィンパラジウム０．２３ｇ（０．２０ｍｍｏｌ）、炭酸カリウム０．４１ｇ（３．０ｍｍｏｌ）を１，４−ジオキサン１０ｍｌ中に溶解させ、脱気及び窒素充てん操作を３回繰り返した後、外設８０℃のオイルバス中で８時間反応させた。
反応終了後、室温に冷却し、水を３０ｍｌ加えてろ過した。
得られたろ過物をカラム精製した後、クロロホルムーメタノールにより再結晶を行い、下記式（Ｘ）で表される化合物（Ｘ）を得た。収量は１２０ｍｇ（収率１２％）であった。
ＮＭＲデータ（ＣＤＣｌ３）δ：０．８８（ｔ、３Ｈ）、１．１２（ｄ、３Ｈ）、１．２６（ｔ、６Ｈ）、１．４０−１．７０（ｍ、２Ｈ）、２．４４（ｍ、１Ｈ）、３．００（ｔ、２Ｈ）、４．３２（ｔ、２Ｈ）、６．９８（ｄ、２Ｈ）、７．３０（ｄ、２Ｈ）、７．７０（ｄ、２Ｈ）、７．９２（ｓ、１Ｈ）、７．９５（ｄ、２Ｈ）
【化９】
2018053167.tif 000010
【００７２】
〔比較例２〕
従来公知の方法で合成した下記式（Ｙ−１）で表される中間体（Ｙ−１）４．３ｇ（１０．０ｍｍｏｌ）を塩酸６ｍｌと酢酸６ｍｌに添加し、氷冷下、亜硝酸ナトリウム０．７２ｇ（１０．５ｍｍｏｌ）の水溶液５ｍｌを０℃以下で滴下し、１時間攪拌後に０．５２ｍｇのアミド硫酸を添加しジアゾニウム溶液を得た。
Ｎ，Ｎ−ジエチルアニリン１．５ｇの１０ｍｌメタノール溶液を０℃以下に維持しながら、ジアゾニウム溶液を滴下した。室温（２３℃）まで昇温させ、１時間攪拌後、水を３０ｍｌ添加し得られた固体をろ別した。
カラムにより精製し、下記式（Ｙ）で表される黒紫色固体の化合物（Ｙ）を得た。収量は０．９４ｇ（収率１６％）であった。
ＮＭＲデータ（ＣＤＣｌ３）δ：０．８８（ｔ、３Ｈ）、１．３０―１．４０（ｍ、２２Ｈ）、１．５８（ｍ、２Ｈ）、１．６５（ｍ、２Ｈ）、２．６８（ｔ、２Ｈ）、３．５０（ｔ、４Ｈ）、６．７８（ｄ、２Ｈ）、７．３０（ｄ、２Ｈ）、７．８２（ｄ、２Ｈ）、７．９０（ｓ、１Ｈ）７．９８（ｄ、２Ｈ）
【化１０】
2018053167.tif 000011
【００７３】
〔実施例４〕
以下のようにして作製した配向膜上に、後述する実施例４の着色組成物を用いて光吸収異方性膜を作製した。
【００７４】
＜配向膜の作製＞
ガラス基材（セントラル硝子社製、青板ガラス、サイズ３００ｍｍ×３００ｍｍ、厚み１．１ｍｍ）をアルカリ洗剤で洗浄し、次いで純水を注いだ後、ガラス基材を乾燥させた。
次いで、下記の配向膜形成用組成物１を＃１２のバーを用いて乾燥後のガラス基材上に塗布し、塗布した配向膜形成用組成物１を１１０℃で２分間乾燥することにより、ガラス基材上に塗布膜を形成した。
得られた塗布膜にラビング処理（ローラーの回転数：１０００回転／２．９ｍｍ、ステージ速度１．８ｍ／分）を１回施して、ガラス基材上に配向膜を作製した。
【００７５】
―――――――――――――――――――――――――――――――――
配向膜形成用組成物１の組成
―――――――――――――――――――――――――――――――――
・変性ビニルアルコール（下記式（ＰＶＡ−１））      ２．００質量部
・水                                              ７４．０８質量部
・メタノール                                      ２３．８６質量部
・光重合開始剤
（イルガキュア２９５９、ＢＡＳＦ社製）              ０．０６質量部
―――――――――――――――――――――――――――――――――
【００７６】
【化１１】
2018053167.tif 000012
ここで、上記式（ＰＶＡ−１）における繰り返し単位に付された数値は、各繰り返し単位のモル比率を表す。
【００７７】
＜光吸収異方性膜の作製＞
得られた配向膜上に、実施例４の着色組成物（下記組成を参照）を、スピンコーターを用いて、回転速度１０００回転／１０秒の条件でスピンコートした後、室温（２３℃）で３０秒間乾燥させることで、配向膜上に塗布膜を形成した。
次いで、得られた塗布膜を１８０℃で１５秒間加熱した後、室温（２３℃）に冷却して、配向膜上に実施例１の光吸収異方性膜を作製した。
―――――――――――――――――――――――――――――――――
実施例４の着色組成物の組成
―――――――――――――――――――――――――――――――――
・液晶性化合物（Ｂ）（下記式（Ｂ）参照）            ３．２２質量部
・化合物（１）                                      １．７３質量部
・界面改良剤Ｆ１（下記式（Ｆ１）参照）              ０．０２質量部
・クロロホルム（溶媒）                            ９５．０３質量部
―――――――――――――――――――――――――――――――――
【化１２】
2018053167.tif 000013
2018053167.tif 000014
【００７８】
〔実施例５〕
化合物（１）に代えて、実施例２で合成した化合物（２）を用いた以外は、実施例４と同様の方法で光吸収異方性膜を作製した。
【００７９】
〔実施例６〕
化合物（１）に代えて、実施例３で合成した化合物（３）を用いた以外は、実施例４と同様の方法で光吸収異方性膜を作製した。
【００８０】
〔比較例３〕
化合物（１）に代えて、比較例１で合成した化合物（Ｘ）を用いた以外は、実施例４と同様の方法で光吸収異方性膜を作製した。
【００８１】
〔比較例４〕
化合物（１）に代えて、比較例２で合成した化合物（Ｙ）を用いた以外は、実施例４と同様の方法で光吸収異方性膜を作製した。
【００８２】
〔評価〕
＜二色比＞
光学顕微鏡（株式会社ニコン製、製品名「ＥＣＬＩＰＳＥ  Ｅ６００  ＰＯＬ」）の光源側に直線偏光子を挿入した状態で、サンプル台に実施例および比較例で作製した各光吸収異方性膜をセットし、マルチチャンネル分光器（Ｏｃｅａｎ Ｏｐｔｉｃｓ社製、製品名「ＱＥ６５０００」）を用いて４００〜５００ｎｍの波長域における光吸収異方性膜の吸光度を測定し、以下の式により二色比を算出した。結果を下記表１に示す。なお、比較例３は、作製される光吸収異方性膜が、結晶が析出し、ヘイズが大きいため評価できず、下記表１においては「−」と表記している。
二色比（Ｄ０）＝Ａｚ０／Ａｙ０
上記式において、「Ａｚ０」は光吸収異方性膜の吸収軸方向の偏光に対する吸光度を表し、「Ａｙ０」は光吸収異方性膜の偏光軸方向の偏光に対する吸光度を表す。
【００８３】
＜面状＞
光吸収異方性膜の作製時に、配向膜上に形成した塗布膜を目視にて観察し、塗布膜上に白い粒が見えるもの（結晶が析出していると判断できるもの）を「Ｃ」と評価し、白い粒は見られないがヘイズがある（白く濁る）ものを「Ｂ」と評価し、透明に見えるものを「Ａ」と判断した。結果を下記表１に示す。
【００８４】
＜極大吸収波長＞
（１）溶液
実施例１〜３および比較例１〜２で合成した各化合物について、シクロペンタノン溶媒中の吸収極大波長を、分光光度計ＵＶ−２５５０（島津製作所社製）で測定した。結果を下記表１に示す。
（２）膜
上述した二色比の測定において、実施例および比較例で作製した各光吸収異方性膜の吸収極大波長を、光学顕微鏡（株式会社ニコン製、製品名「ＥＣＬＩＰＳＥ  Ｅ６００  ＰＯＬ」）で測定した。結果を下記表１に示す。なお、比較例３は、二色比の測定ができなかったため、下記表１においては「−」と表記している。
【００８５】
【表１】
2018053167.tif 000015
【００８６】
表１に示す結果から、チエノチアゾール環に結合する所定の連結基として、−ＣＨ＝ＣＨ−、−ＣＨ＝Ｎ−および−Ｎ＝ＣＨ−からなる群から選択されるいずれかの連結基を有していない化合物を用いた場合、３９０〜５５０ｎｍの波長領域における光吸収異方性膜の二色比は低くなることが分かった（比較例３および４）。
チエノチアゾール環に結合する所定の連結基として、少なくとも一方の連結基を−ＣＨ＝ＣＨ−、−ＣＨ＝Ｎ−および−Ｎ＝ＣＨ−からなる群から選択されるいずれかの連結基とすることにより、３９０〜５５０ｎｍの波長領域における光吸収異方性膜の二色比が高くなることが分かった（実施例４〜６）。